(57)【要約】  アンコイラ（１）、ピンチローラ（２）、ショットブラストマシン（３）、溶接設備（４）、溶接ピンチローラ（５）及び誘導加熱装置（６）からなる母材供給設備を備える短い工程で金属複合板を製造する生産装置が提供される。この生産装置は、フローディストリビューター（７）、２つの鋳造冷却ロール（８）、二次冷却均しローラ（９）、圧延機ピンチローラ（１０）、圧延機（１１）、オンライン冷却装置（１２）、矯正機（１３）、並びに、定尺切断機（１４）及び巻き取り機（１５）のうちの少なくとも１つを更に備える。短い工程で金属複合板を製造する生産方法も提供される。当該装置及び方法は、単一材質の生産に用いる連続鋳造、圧延、熱処理手段と複合ストリップの連続、大規模生産とを組み合わせて、複合板の生産性を大幅に高めた。異なる厚み規格の片面又は両面の複合板を生産可能であり、基層又は複層材料の選択可能な範囲が広く、炭素鋼、ステンレス鋼、特殊合金、チタン、銅等を含み、複合板の連続鋳造、連続圧延を実現し、エネルギー消費を節約し、コストを低減する。【選択図】図１
2021527569.tif 000002
【特許請求の範囲】
【請求項１】
アンコイラ（１）、ピンチローラ（２）、ショットブラストマシン（３）、溶接設備（４）、溶接ピンチローラ（５）及び誘導加熱装置（６）からなる母材供給設備を備える短い工程で金属複合板を製造する生産装置において、
フローディストリビューター（７）、２つの鋳造冷却ロール（８）、二次冷却均しローラ（９）、圧延機ピンチローラ（１０）、圧延機（１１）、オンライン冷却装置（１２）、矯正機（１３）、並びに、定尺切断機（１４）及び巻き取り機（１５）のうちの少なくとも１つを備え、
前記母材供給設備が２つであり、前記２つの鋳造冷却ロール（８）の両側に設置され、
前記フローディストリビューター（７）は、前記鋳造冷却ロール（８）の上方に設置され、前記２つの鋳造冷却ロール（８）の間に溶鋼を流し込んで金属融液槽（Ｂ）を形成するためのものであり、
前記２つの前記鋳造冷却ロール（８）は、２つの前記母材供給設備から搬送された母材ストリップ（Ａ）をそれぞれ受けることで、各々の前記母材ストリップ（Ａ）が対応する鋳造冷却ロール（８）に沿って前記金属溶液槽（Ｂ）に浸された後に複合スラブ（Ｃ）に圧延されるようにするためのものであり、
前記二次冷却均しローラ（９）は、前記２つの鋳造ロール（８）から搬送された前記複合スラブ（Ｃ）を均すためのものであり、
前記圧延機ピンチローラ（１０）は、均された後の前記複合スラブ（Ｃ）を搬送するためのものであり、
前記圧延機（１１）は、前記圧延機ピンチローラ（１０）から搬送された複合スラブ（Ｃ）を圧延することで複合ストリップ（Ｄ）を形成するためのものであり、
前記オンライン冷却装置（１２）は、前記圧延機（１１）から搬送された前記複合ストリップ（Ｄ）を冷却するためのものであり、
前記矯正機（１３）は、冷却後の前記複合ストリップ（Ｄ）を矯正するためのものであり、
前記定尺切断機（１４）は、矯正後の前記複合ストリップ（Ｄ）を定尺切断するためのものであり、
前記巻き取り機（１５）は、矯正後の前記複合ストリップ（Ｄ）を巻き取るためのものである、
ことを特徴とする短い工程で金属複合板を製造する生産装置。
【請求項２】
請求項１に記載の短い工程で金属複合板を製造する生産装置を用いて短い工程で金属複合板を製造する生産方法において、
１）厚みが２〜２５ｍｍの母材ストリップ（Ａ）はアンコイラ（１）によって巻き出されピンチローラ（２）を介しショットブラストマシン（３）に送られて表面クリーニングが行われ、厚みが２６〜１００ｍｍの母材ストリップは直接ピンチローラ（２）を介してショットブラストマシン（３）に送られて表面クリーニングが行われ、ブラスト加工された後の母材ストリップは溶接設備（４）に入って先行コイルの母材ストリップの終端と後行コイルの母材ストリップの先端を溶接する又は直接次工程に入るステップと、
２）溶接後の母材ストリップ（Ａ）は、溶接ピンチローラ（５）を介して誘導加熱装置（６）に送り込まれて加熱され、誘導加熱装置内に窒素ガス又はアルゴンガスを通過させて保護を行い、加熱温度が１００〜１２００℃であり、加熱速度が１〜５０℃／ｓであるステップと、
３）フローディストリビューター（７）に収容してある基層金属融液を２つの鋳造冷却ロール（８）の間に注入し、金属溶液槽（Ｂ）を形成し、金属溶液槽の表面にアルゴンガスを吹き付けて金属融液の酸化を減らし、金属融液の温度が母材ストリップの融点より３０〜１６５℃高く、ステップ２）で加熱された後の母材ストリップ（Ａ）が０.１〜３０ｍ／ｍｉｎの速度で鋳造冷却ロールに沿って鋳造冷却ロールの間の金属溶液槽に入ることで、基層と母材ストリップとを溶融複合させ、複合スラブ（Ｃ）を形成するステップと、
４）複合スラブ（Ｃ）が鋳造冷却ロールから出た後、二次冷却均しローラ（９）に入り、再度冷却を行って前記複合スラブ（Ｃ）の表面を押し均して変形させ、二次冷却均しローラ内部に冷却水を通過させる又は複合スラブ（Ｃ）の四面に噴水することで冷却させるステップと、
５）さらに、冷却と均しを行った後の複合スラブが圧延機ピンチローラ（１０）に送り込まれ、圧延機（１１）に入って０.５〜１００ｍｍの異なる厚み規格の複合ストリップ（Ｄ）に圧延するステップと、
を含むことを特徴とする短い工程で金属複合板を製造する生産方法。
【請求項３】
ステップ５）の後に、
６）圧延後の複合ストリップ（Ｄ）がオンライン冷却装置（１２）によってオンライン冷却され、オンライン冷却速度が１〜６０℃／ｓであり、冷却終了温度が５０〜６００℃であるステップと、
７）オンライン冷却後の複合ストリップ（Ｄ）が矯正機（１３）に入って矯正され、矯正後、定尺切断機（１４）によって定尺切断され、又は巻き取り機（１５）に巻き取られるステップと、
をさらに含むことを特徴とする請求項２に記載の短い工程で金属複合板を製造する生産方法。
【請求項４】
前記母材ストリップは、炭素鋼、ステンレス鋼、特殊合金、チタン及び銅のうちの１種であり、前記基層金属は、炭素鋼、ステンレス鋼、特殊合金、チタン及び銅のうちの１種であることを特徴とする請求項２に記載の短い工程で金属複合板を製造する生産方法。
【請求項５】
１本の母材ストリップが１つの前記鋳造冷却ロールの表面から前記金属溶液槽に入ることで片面の複合スラブを形成することを特徴とする請求項２に記載の短い工程で金属複合板を製造する生産方法。
【請求項６】
２本の母材ストリップがそれぞれ２つの前記鋳造冷却ロールの表面から前記金属溶液槽に入ることで両面の複合スラブを形成することを特徴とする請求項２に記載の短い工程で金属複合板を製造する生産方法。
【請求項７】
金属融液の温度が母材ストリップの融点より１００〜１６５℃高いことを特徴とする請求項２に記載の短い工程で金属複合板を製造する生産方法。
【請求項８】
ステップ２）で加熱された後の母材ストリップ（Ａ）が０.１〜１０ｍ／ｍｉｎの速度で鋳造冷却ロールの間の金属溶液槽に入ることを特徴とする請求項２に記載の短い工程で金属複合板を製造する生産方法。
【請求項９】
ステップ２）では、加熱温度が複合スラブ中の基層と母材ストリップの厚み比によって決定されることを特徴とする請求項２に記載の短い工程で金属複合板を製造する生産方法。
【請求項１０】
前記加熱温度と前記厚み比が、以下の１種又は数種の条件を満たす、
前記厚み比は５以下、前記加熱温度は８５０〜１２００℃の条件、
前記厚み比は５〜１０、前記加熱温度は６００〜８５０℃の条件、
前記厚み比は１０〜２０、前記加熱温度は３００〜６００℃の条件、
前記厚み比は２０以上、前記加熱温度は３００℃未満の条件、
ことを特徴とする請求項９に記載の短い工程で金属複合板を製造する生産方法。
【発明の詳細な説明】
【技術分野】
【０００１】
本発明は、鋼鉄冶金生産分野に関し、特に、短い工程で金属複合板を製造する生産装置及び方法に関し、異なる材料で組み合わせた金属複合板製品を生産することができるようにする技術に関するものである。
【背景技術】
【０００２】
現代の科学技術及び国民経済の発展につれて、ユーザは材料の性能に対してますます厳しい要求をする。単一の金属材料は実際の使用過程における多方面に亘る性能要求を満たすことが困難であり、機能性と構造性を兼ね備える金属複合材料が機運に乗じて生まれている。金属複合材料は、ユーザの個性化するニーズを満たすうえで重要な役割を果たしており、ますます多くのユーザに注目され使用されるようになっている。比較的よくある複合ストリップを製造する方法及び設備は以下のような種類がある。
１．爆発複合：２つの異なる金属材料の接触面を清浄化し、界面に爆薬を入れて、爆発による瞬間高温によりそれを溶接させる。爆発複合は、その結合が不十分であり、複合強度が比較的低く、枚葉式、小ロット生産に適合する。
２．圧延複合：ステンレス鋼と炭素鋼の複合表面を清浄化し、両者を揃えて積み重ねた後、四周を真空引きして溶接し、それから、加熱・圧延を経て複合を完成させる製造方法である。圧延複合は、その結合が十分であり、複合強度が高いが、生産性が低く、枚葉式、小ロット生産に適合する。
３．遠心鋳造複合：炭素鋼の溶鋼とステンレス鋼の溶鋼を順に遠心機に入れ、炭素鋼の溶鋼とステンレス鋼の溶鋼により前後に環状複合管等を凝固して、その後、矯正、加熱、圧延等の工程を行う。
【０００３】
現在、比較的理想的な複合工程は圧延複合法であり、該方法で生産した複合板界面が完全な冶金結合を実現し、結合の強度が高く、製品の性能に優れているが、スラブ組立効率が低く、そのスラブ組立プロセスは複数の工程を含み、連続化、自動化及び大規模生産を実現し難く、コストが比較的高い。近年、複合板連続鋳造圧延、薄帯連続鋳造等の複合板の連続生産工程及び方法が幾つか現れており、例えば、特許文献１（ＣＮ１７１４９５７Ａ）には、異なる金属材料の複合板、帯の生産方法及び設備が開示されており、同一台の連続鋳造機において、２〜３台の炭素鋼又はステンレス鋼の溶鋼鋳型を用いて同時に作動することで、異なる金属材料の片面、両面複合板、帯の連続鋳造と連続圧延を実現し、その鋳型は上下左右に同期して循環移動する４本の鋼帯からなり、従来の鋳型の形式を変えた。その複層と基層の金属のいずれも鋳型中の液状金属が凝固してなる。
【０００４】
特許文献２（ＣＮ１０１７８０５３２Ａ）には、液相複合スラブ連続鋳造方法が開示されており、基層金属液、複層金属液をそれぞれ鋳造ロールとサイドシール板で形成されたロール鋳型の溶融池に注入することで、溶融池が中間仕切板で基層溶融池と複層溶融池に分割され、鋳型に形成された複合スラブは矯正や定尺を経た後に形成される。その欠点は複層、基層がともに溶鋼で同時に凝固してなり、その結合面を制御し難くいことであり、２種類の溶鋼の混合が発生しないようにするだけでなく、２種類の材料が適宜な温度で結合することも保証しなければならない。
【０００５】
特許文献３（ＣＮ１０４２４９１３５Ａ）には、複合ストリップの双ロール式薄帯製造方法が開示されており、双ロール式薄帯連続鋳造の溶融池に中間ストリップを送り込むことで、金属液が鋳造冷却ロールと中間ストリップの冷却作用で速く凝固され、片面又は両面の複合ストリップを形成する。同様に、特許文献４（ＣＮ１０３４９５６１８Ａ）には、金属複合板の鋳造圧延複合生産装置及び方法が開示されており、複合される母材を薄帯連続鋳造機の溶融池に送り込むことで、溶融池内の複合しようとする金属液体が母材表面に凝固され、鋳型から出た後二次冷却、均し、圧延を経て、複合ストリップを得る。この２つの方法のいずれも薄帯連続鋳造技術を基礎としており、製造される製品は主に薄い規格のストリップであり、凝固してなる複層の厚みは制限され、厚い規格の複層がある複合ストリップの製造に適さない。
【０００６】
特許文献５（ＣＮ１０５２１５３０７Ａ）には、２層複合板の生産工程及び設備が開示されており、２つのタンディッシュ、２つの鋳型により異なる材料が前後凝固して複合板を製造する方法を実現する。第一鋳型で凝固された鋳造スラブが第二鋳型に入り、第二種の材料をその表面に付着させて凝固させ、二次冷却、圧延等の工程を経て片面複合板が生産される。
【０００７】
特許文献６（ＣＮ１１４１９６２Ａ）には、逆凝固複合ストリップの連続生産方法が開示されており、母帯は巻出し、脱スケール、鈍化を経た後、２００〜１０００℃で予熱し、晶析槽内の溶融金属に入って、連続して熱複合化をする。
【０００８】
上記特許のいずれも複合板の生産性を高め、連続生産を実現するために開発された新しい技術であり、それぞれにはある不足も存在する。
【先行技術文献】
【特許文献】
【０００９】
【特許文献１】中国特許出願公開第１７１４９５７号明細書
【特許文献２】中国特許出願公開第１０１７８０５３２号明細書
【特許文献３】中国特許出願公開第１０４２４９１３５号明細書
【特許文献４】中国特許出願公開第１０３４９５６１８号明細書
【特許文献５】中国特許出願公開第１０５２１５３０７号明細書
【特許文献６】中国特許出願公開第１１４１９６２号明細書
【発明の概要】
【発明が解決しようとする課題】
【００１０】
本発明は、複合板の生産性を高め、生産コストを低減することができる短い工程で金属複合板を製造する生産装置及び方法を提供することを目的する。
【課題を解決するための手段】
【００１１】
本発明の短い工程で金属複合板を製造する生産装置及び方法において、その装置部分及び具体的なステップは下記の通りである。
【００１２】
本発明は、アンコイラ、ピンチローラ、ショットブラストマシン、溶接設備、溶接ピンチローラ及び誘導加熱装置からなる母材供給設備を備える短い工程で金属複合板を製造する生産装置を提供する。この生産装置は、フローディストリビューター、２つの鋳造冷却ロール、二次冷却均しローラ、圧延機ピンチローラ、圧延機、オンライン冷却装置、矯正機、並びに、定尺切断機及び巻き取り機のうちの少なくとも１つをさらに備える。母材供給設備が２つであり、２つの鋳造冷却ロールの両側に設置される。ディストリビューターは、鋳造冷却ロールの上方に設置され、２つの鋳造冷却ロールの間に溶鋼を流し込んで金属溶液槽を形成するためのものである。２つの鋳造冷却ロールは、２つの母材供給設備から搬送された母材ストリップをそれぞれ受けることで、各々の母材ストリップが対応する鋳造ロールに沿って金属溶液槽に浸された後に複合スラブに圧延されるようにするためのものである。二次冷却均しローラは、２つの鋳造冷却ロールから搬送された複合スラブを均すためのものである。圧延機ピンチローラは、均された後の複合スラブを搬送するためのものである。圧延機は、圧延機ピンチローラから搬送された複合スラブを圧延することで複合ストリップを形成するためのものである。オンライン冷却装置は、圧延機から搬送された複合ストリップを冷却するためのものである。矯正機は、冷却後の複合ストリップを矯正するためのものである。定尺切断機は、矯正後の複合ストリップを定尺切断するためのものである。巻き取り機は矯正後の複合ストリップを巻き取るためのものである。
【００１３】
また、本発明は、上記の短い工程で金属複合板を製造する生産装置を用いて短い工程で金属複合板を製造する生産方法を提供する。この生産方法は、
１）厚みが２〜２５ｍｍの母材ストリップはアンコイラによって巻き出されピンチローラを介しショットブラストマシンに送られて表面クリーニングが行われ、厚みが２６〜１００ｍｍの母材ストリップは直接ピンチローラを介してショットブラストマシンに送られて表面クリーニングが行われ、ブラスト加工された後の母材ストリップは溶接設備に入って先行コイルの母材ストリップの終端と後行コイルの母材ストリップの先端を溶接する又は直接次工程に入るステップと、
２）溶接後の母材ストリップは、溶接ピンチローラを介して誘導加熱装置に送り込まれて加熱され、誘導加熱装置内に窒素ガス又はアルゴンガスを通過させて保護を行い、加熱温度が１００〜１２００℃であり、加熱速度が１〜５０℃／ｓであるステップと、
３）フローディストリビューターに収容してある基層金属融液を２つの鋳造冷却ロールの間に注入し、金属溶液槽を形成し、金属溶液槽の表面にアルゴンガスを吹き付けて金属融液の酸化を減らし、金属融液の温度が母材ストリップの融点より３０〜１６５℃高く、ステップ２）で加熱された後の母材ストリップが０.１〜３０ｍ／ｍｉｎの速度で鋳造冷却ロールに沿って鋳造冷却ロールの間の金属融液槽に入ることで、基層と母材ストリップとを溶融複合させ、複合スラブを形成するステップと、
４）複合スラブが鋳造冷却ロールから出た後、二次冷却均しローラに入り、再度冷却を行って前記複合スラブの表面を押し均して変形させ、二次冷却均しローラ内部に冷却水を通過させる又は複合スラブ（Ｃ）の四面に噴水することで冷却させるステップと、
５）さらに、冷却と均しを行った後の複合スラブが圧延機ピンチローラに送り込まれ、圧延機に入って０.５〜１００ｍｍの異なる厚み規格の複合ストリップに圧延されるステップと、を含む。
【００１４】
好ましくは、ステップ５）の後に、
６）圧延後の複合ストリップ（Ｄ）がオンライン冷却装置（１２）によってオンライン冷却され、オンライン冷却速度が１〜６０℃／ｓであり、冷却終了温度が５０〜６００℃であるステップと、
７）オンライン冷却後の複合ストリップ（Ｄ）が矯正機（１３）に入って矯正され、矯正後、定尺切断機（１４）によって定尺切断され、又は巻き取り機（１５）に巻き取られるステップと、をさらに含む。
【００１５】
好ましくは、母材ストリップが炭素鋼、ステンレス鋼、特殊合金、チタン及び銅のうちの１種であり、基層金属が炭素鋼、ステンレス鋼、特殊合金、チタン及び銅のうちの１種である。
【００１６】
好ましくは、１本の母材ストリップが１つの鋳造冷却ロールの表面から金属融液槽に入ることで片面の複合スラブを形成する。
【００１７】
好ましくは、２本の母材ストリップがそれぞれ２つの鋳造冷却ロール表面から金属融液槽に入ることで、両面の複合スラブを形成する。
【００１８】
好ましくは、金属融液の温度が母材ストリップの融点より１００〜１６５℃高い。
【００１９】
好ましくは、ステップ２）で加熱された後の母材ストリップ（Ａ）が０.１〜１０ｍ／ｍｉｎの速度で鋳造冷却ロールの間の金属融液槽に入る。
【００２０】
好ましくは、ステップ２）では、加熱温度が複合スラブの中の基層と母材ストリップの厚み比によって決定される。
【００２１】
好ましくは、加熱温度と厚み比が以下の１種又は数種の条件を満たす。
前記厚み比は５以下、前記加熱温度は８５０〜１２００℃の条件、
前記厚み比は５〜１０、前記加熱温度は６００〜８５０℃の条件、
前記厚み比は１０〜２０、前記加熱温度は３００〜６００℃の条件、
前記厚み比は２０以上、前記加熱温度が３００℃未満の条件である。
【発明の効果】
【００２２】
本発明の短い工程で金属複合板を製造する生産装置及び方法を使用することにより次のような効果が得られる。
【００２３】
１）本発明の短い工程で金属複合板を製造する生産装置及び方法によれば、単一材質の生産に用いる連続鋳造、圧延、熱処理手段と、複合ストリップの連続、大規模生産とを組み合わせて、複合板の生産性を大幅に高めることができる。
【００２４】
２）本発明の短い工程で金属複合板を製造する生産装置及び方法によれば、異なる厚み規格の片面又は両面の複合板を生産可能であり、基層又は複層材料の選択可能な範囲が広く、炭素鋼、ステンレス鋼、特殊合金、チタン、銅等を含むことができる。
【００２５】
３）本発明の短い工程で金属複合板を製造する生産装置及び方法によれば、複合板の連続鋳造連続圧延を実現し、エネルギー消費を節約し、コストを低減することができる。
【図面の簡単な説明】
【００２６】
【図１】本発明の短い工程で金属複合板を製造する生産装置及び方法の装置部分の具体的な構造を示す図である。
【発明を実施するための形態】
【００２７】
以下、図及び実施例を参照して本発明の短い工程で金属複合板を製造する生産装置及び方法についてさらに説明する。
【００２８】
図１に示すように、本発明に係る短い工程で金属複合板を製造する生産装置は、アンコイラ（１）、ピンチローラ（２）、ショットブラストマシン（３）、溶接設備（４）、溶接ピンチローラ（５）及び誘導加熱装置（６）からなる母材供給設備と、フローディストリビューター（７）と、２つの鋳造冷却ロール（８）と、二次冷却均しローラ（９）と、圧延機ピンチローラ（１０）と、圧延機（１１）と、オンライン冷却装置（１２）と、矯正機（１３）と、定尺切断機（１４）及び巻き取り機（１５）のうちの少なくとも１つと、を備える。
【００２９】
母材供給設備が２つであり、２つの鋳造冷却ロール（８）の両側に設置される。フローディストリビューター（７）は、鋳造ロール（８）の上方に設置され、２つの鋳造冷却ロール（８）の間に溶鋼を流し込んで金属融液槽（Ｂ）を形成するためのものである。２つの鋳造冷却ロール（８）は、２つの母材供給設備から搬送された母材ストリップ（Ａ）をそれぞれ受けることで、各々の母材ストリップ（Ａ）が対応する鋳造冷却ロール（８）に沿って金属融液槽に浸された後に複合スラブ（Ｃ）に圧延されるようにするためのものである。二次冷却均しローラ（９）は、２つの鋳造冷却ロール（８）から搬送された複合スラブ（Ｃ）を均すためのものである。圧延機ピンチローラ（１０）は、均された後の複合スラブ（Ｃ）を搬送するためのものである。圧延機（１１）は、圧延機ピンチローラ（１０）から搬送された複合スラブ（Ｃ）を圧延することで複合ストリップ（Ｄ）を形成するためのものである。オンライン冷却装置（１２）は、圧延機（１１）から搬送された複合ストリップ（Ｄ）を冷却するためのものである。矯正機（１３）は、冷却後の複合ストリップ（Ｄ）を矯正するためのものである。巻き取り機（１５）は、矯正後の複合ストリップ（Ｄ）を巻き取るためのものである。
【００３０】
本発明は、短い工程で金属複合板を製造する方法をさらに提供する。その具体的なステップは次の通りである。
【００３１】
１）厚みが２〜２５ｍｍの母材ストリップ（Ａ）はアンコイラ（１）によって巻き出されピンチローラ（２）を介しショットブラストマシン（３）に送られて表面クリーニングが行われ、厚みが２６〜１００ｍｍの母材ストリップは直接ピンチローラ（２）を介してショットブラストマシン（３）に送られて表面クリーニングが行われ、ブラスト加工された後の母材ストリップは溶接設備（４）に入って先行コイルの母材ストリップの終端と後行コイルの母材ストリップの先端を溶接することで、母材ストリップの連続供給または１枚の母材ストリップ（厚い規格）の供給を実現する。
【００３２】
２）溶接後の母材ストリップ（Ａ）は、溶接ピンチローラ（５）を介して誘導加熱装置（６）に送り込まれて加熱され、誘導加熱装置内に窒素ガス又はアルゴンガスを通過させて保護を行い、加熱温度が１００〜１２００℃であり、厚みによってその加熱速度が１〜５０℃／ｓである。母材ストリップが炭素鋼、ステンレス鋼、特殊合金、チタン、銅等の金属であるため、加熱の目的は、母材ストリップと後続のステップ中の複層金属融液（溶湯）をより容易に結合させ、母材表面金属の融化を促すためである。
【００３３】
加熱温度は、複合スラブの中の基層と母材ストリップの厚み比によって決定することができる。好ましくは、加熱温度と厚み比は、下記の１種又は数種の条件を満たす。前記厚み比は５以下、前記加熱温度は８５０〜１２００℃の条件；前記厚み比は５〜１０、前記加熱温度は６００〜８５０℃の条件；前記厚み比は１０〜２０、前記加熱温度は３００〜６００℃の条件；前記厚み比は２０以上、前記加熱温度は３００℃未満の条件である。
【００３４】
３）フローディストリビューター（７）に収容してある基層金属融液を２つの鋳造冷却ロール（８）の間に注入し、金属融液槽（Ｂ）を形成し、金属融液槽の表面にアルゴンガスを吹き付けて金属融液の酸化を減らし、金属融液の温度が母材ストリップの融点より３０〜１６５℃高い。もし金属融液の温度が３０℃未満又は１６５℃以上であれば、冶金結合に不利になる。好ましくは、金属融液の温度が母材ストリップの融点より１００〜１６５℃高い。基層金属は炭素鋼、ステンレス鋼、特殊合金、チタン、銅等であってもよい。ステップ２）で加熱された後の母材ストリップ（Ａ）が０.１〜３０ｍ／ｍｉｎの速度で鋳造冷却ロールに沿って鋳造冷却ロールの間の金属融液槽に入る。もし母材ストリップが３０ｍ／ｍｉｎより大きい速度で鋳造冷却ロールの間の金属融液槽に入ると、界面結合に不利になる。好ましくは、ステップ２）で加熱された後の母材ストリップ（Ａ）が０.１〜１０ｍ／ｍｉｎの速度で鋳造冷却ロールに沿って鋳造冷却ロールの間の金属融液槽に入る。
【００３５】
高温の金属融液が相対的に低温の母材ストリップ表面に接触し、母材表面に軽微な溶融を生じさせ、同時に、基層としての金属融液が相対的に低温の母材ストリップの表面に凝固し、基層と母材ストリップの溶融複合を実現し、金属融液が相対的に低温の母材ストリップと鋳造冷却ロールの共同作用で次第に凝固し、複合スラブ（Ｃ）に圧延される。その中で、１本の母材ストリップが１つの鋳造冷却ロール表面から金属融液槽に入り、片面複合スラブを生産可能であり、２本の母材ストリップがそれぞれ２つの鋳造冷却ロール表面から金属融液槽に入り、両面複合スラブを生産可能である。
【００３６】
４）複合スラブ（Ｃ）が鋳造冷却ロールから出た後、二次冷却均しローラ（９）に入り、複合スラブが二次冷却均しローラによって再度冷却されて表面を押し均して変形させ、二次冷却均しローラ内部に冷却水を通過させる又は複合スラブ（Ｃ）の四面に噴水冷却することで完全に凝固されていない複合スラブを当該ステップでさらに冷却させる。
【００３７】
５）さらに、冷却と均しを行った後の複合スラブが圧延機ピンチローラ（１０）に送り込まれ、圧延機（１１）に入って０.５〜１００ｍｍの異なる厚み規格の複合ストリップ（Ｄ）に圧延される。当該圧延過程において複合界面がさらに高温圧縮変形され、複合界面組織には回復と再結晶が発生し、高温での結晶粒の成長と元素の拡散により界面の二次複合が促進される。
【００３８】
さらに、ステップ５）の後に以下のステップをさらに含んでもよい。
６）圧延後の複合ストリップ（Ｄ）が製品の性能要求に応じてオンライン冷却装置（１２）を選んでオンライン冷却されることができ、製品の厚みによって、オンライン冷却速度が１〜６０℃／ｓであり、冷却終了温度が５０〜６００℃である。当該冷却工程は主に異なる品種の複合板の性能要求を満たすためである。
【００３９】
７）オンライン冷却後の複合ストリップ（Ｄ）が矯正機（１３）に入って矯正され、矯正後、実際のニーズに応じて定尺切断機（１４）で定尺切断され、又は巻き取り機（１５）に巻き取られる。
【００４０】
複合の効果を高めるために、本発明は、母材ストリップの厚みに応じて、母材の予熱温度、金属融液温度及び加熱後母材ストリップの運転速度の３つの手段のうちの1つ又はいくつかを調節することで協力して複合を実現可能である。したがって、本発明は、多種の厚み規格の母材ストリップにより片面又は両面複合板を生産することに適している。母材ストリップの厚み範囲が２〜１００ｍｍであってもよく、複合板の厚み範囲が０.５〜１００ｍｍであってもよい。好ましくは、母材ストリップの厚み範囲が２〜５０ｍｍであってもよく、複合板の厚み範囲が３〜１２ｍｍであってもよい。
【００４１】
以下、さらに実施例を通じて本発明について詳しく説明するが、当該実施例の記載に基づいて本発明を限定的に理解すべきものではない。
【００４２】
実施例１-両面複合板
１）複層材料に用いる２ｍｍ厚みの３１６Ｌは両側の母材供給設備によりそれぞれ提供される。即ち、２本の母材ストリップ（Ａ）はそれぞれアンコイラ（１）によって巻き出された後、ピンチローラ（２）を介してショットブラストマシン（３）に送られて表面クリーニングが行われる。ブラスト加工された後の鋼板は溶接設備（４）に入って先行コイルの鋼板終端と後行コイルの鋼板先端との溶接を完了することで、複層３１６Ｌの連続供給を実現する。
【００４３】
２）溶接後の複層３１６Ｌ鋼板が溶接ピンチローラ（５）を介して誘導加熱装置（６）に送り込まれて加熱され、基層金属と母材ストリップの厚み比が２.５であり、加熱温度が８５０℃であり、誘導加熱装置内に窒素ガスを通過させて保護を行い、加熱速度が１０℃／ｓである。
【００４４】
３）加熱後の複層３１６Ｌ鋼板（融点は１４４５℃）を３ｍ／ｍｉｎで鋳造冷却ロール（８）の表面に沿って金属融液槽（Ｂ）から通り抜け、フローディストリビューター（７）中のＱ２３５Ｂ溶鋼が２つの鋳造冷却ロール（８）の間の金属融液槽（Ｂ）内に注ぎ込まれ、流し込む温度が１６１０℃であり、溶融池の表面にアルゴンガスを吹きつけて溶鋼の酸化を減らし、Ｑ２３５Ｂ溶鋼が３１６Ｌの表面に接触して凝固し、複層３１６Ｌ鋼板表面が軽微に溶融し、複層と基層の初歩的な溶融複合を実現し、基層Ｑ２３５Ｂと複層３１６Ｌ鋼板の複合スラブ（Ｃ）を形成する。当該複合スラブ（Ｃ）は両面複合スラブであり、厚みが２＋１０＋２ｍｍである。
【００４５】
４）複合スラブ（Ｃ）が鋳造冷却ロール（８）から出た後、二次冷却均しローラ（９）に入り、二次冷却均しローラ（９）内部に冷却水を通過させて冷却させ、完全に凝固されていない複合スラブ（Ｃ）が二次冷却均しローラ（９）の表面に接触して降温され、さらに凝固され、同時に、二次冷却均しローラ（９）が微小の表面押下量を与えることで、複合スラブ（Ｃ）表面の品質を改善させる。
【００４６】
５）圧延機ピンチローラ（１０）は複合スラブ（Ｃ）を圧延機（１１）に送り込み、圧延開始温度が１１２０℃であり、３.５ｍｍ厚み（０.５＋２.５＋０.５ｍｍ）の複合ストリップ（Ｄ）に圧延し、複合ストリップ（Ｄ）が両面複合ストリップであり、圧延終了温度が１０００℃である。圧延後の複合ストリップ（Ｄ）がオンライン冷却装置（１２）によってオンライン冷却され、冷却開始温度が９５０℃であり、冷却終了温度が４００℃であり、冷却速度が４５℃／ｓである。
【００４７】
６）冷却後の複合ストリップ（Ｄ）が矯正機（１３）に入り矯正され、矯正後の複合ストリップが巻き取り機（１５）に巻き取られる。
【００４８】
実施例２-片面複合板
１）複層材料に用いる３ｍｍ厚の３０４Ｌは片側の母材供給設備により提供される。即ち母材ストリップ（Ａ）はそれぞれアンコイラ（１）によって巻き出された後、ピンチローラ（２）を介してショットブラストマシン（３）に送られて表面クリーニングが行われる。ブラスト加工された後の鋼板は溶接設備（４）に入って先行コイルの鋼板終端と後行コイルの鋼板先端との溶接を完了することで、複層３０４Ｌの連続供給を実現する。
【００４９】
２）溶接後の複層３０４Ｌ鋼板は溶接ピンチローラ（５）を介して誘導加熱装置（６）に送り込まれて加熱され、基層金属と母材ストリップの厚み比が２であり、加熱温度が８５０℃であり、誘導加熱装置内に窒素ガスを通過させて保護を行い、加熱速度が１０℃／ｓである。
【００５０】
３）加熱後の複層３０４Ｌ鋼板（融点は１４５５℃）を２ｍ／ｍｉｎで鋳造冷却ロール（８）の表面に沿って金属融液槽（Ｂ）から通り抜け、フローディストリビューター（７）中のＱ３４５Ｂ溶鋼が２つの鋳造冷却ロール（８）の間の金属融液槽（Ｂ）内に注ぎ込まれ、流し込む温度が１６１０℃であり、溶融池の表面にアルゴンガスを吹きつけて溶鋼の酸化を減らし、Ｑ３４５Ｂ溶鋼が３０４Ｌの表面に接触して凝固し、複層３０４Ｌ鋼板表面が軽微に溶融し、複層と基層の初歩的な溶融複合を実現し、基層Ｑ３４５Ｂと複層３０４Ｌ鋼板の複合スラブ（Ｃ）を形成する。当該複合スラブ（Ｃ）が片面複合スラブであり、厚みが３＋６ｍｍである。
【００５１】
４）複合スラブ（Ｃ）が鋳造冷却ロール（８）から出た後、二次冷却均しローラ（９）に入り、二次冷却均しローラ（９）の内部に冷却水を通過させて冷却させ、複合スラブ（Ｃ）が二次冷却均しローラ（９）表面に接触してさらに降温され、同時に、二次冷却均しローラ（９）が微小の表面押下量を与えることで、複合スラブ（Ｃ）表面の品質を改善させる。
【００５２】
５）圧延機ピンチローラ（１０）は複合スラブ（Ｃ）を圧延機（１１）に送り込み、圧延開始温度が１１６０℃であり、３ｍｍ厚み（１＋２ｍｍ）の複合ストリップ（Ｄ）に圧延し、複合ストリップ（Ｄ）が片面複合ストリップであり、圧延終了温度が９８０℃である。圧延後の複合ストリップ（Ｄ）はオンライン冷却装置（１２）によってオンライン冷却され、冷却開始温度が９５０℃であり、冷却終了温度が４２０℃であり、冷却速度４５℃／ｓである。
【００５３】
６）冷却後の複合ストリップ（Ｄ）が矯正機（１３）に入り矯正され、矯正後の複合ストリップが巻き取り機（１５）に巻き取られる。
【００５４】
実施例３-片面複合パイプライン鋼板
１）複層材料に用いる５０ｍｍ厚みの３０４Ｌは片側の母材供給設備により提供され、即ち母材厚板（Ａ）はピンチローラ（２）を介してショットブラストマシン（３）に送られて表面クリーニングが行われてブラスト加工される。
【００５５】
２）母材厚板は誘導加熱装置（６）に送り込まれて加熱され、基層金属と母材ストリップの厚み比が０.２であり、加熱温度が１１００℃であり、誘導加熱装置内に窒素ガスを通過させて保護を行い、加熱速度が５℃／ｓである。
【００５６】
３）加熱後の複層３０４Ｌ鋼板を１ｍ／ｍｉｎで鋳造冷却ロール（８）表面に沿って金属融液槽（Ｂ）から通り抜け、フローディストリビューター（７）中のＸ７０パイプライン鋼の溶鋼が２つの鋳造冷却ロール（８）の間の金属融液槽（Ｂ）内に注ぎ込まれ、厚みが１０ｍｍであり、流し込む温度が１５５０℃であり、溶融池の表面にアルゴンガスを吹きつけて溶鋼の酸化を減らし、Ｘ７０溶鋼が６００℃の３０４Ｌの表面に接触して凝固し、複層３０４Ｌ鋼板表面が軽微に溶融し、複層と基層の初歩的な溶融複合を実現し、基層Ｘ７０と複層３０４Ｌ鋼板の複合スラブ（Ｃ）を形成する。当該複合スラブ（Ｃ）が片面複合スラブであり、厚みが１０＋５０ｍｍである。
【００５７】
４）複合スラブ（Ｃ）が鋳造冷却ロール（８）から出た後、二次冷却均しローラ（９）に入り、二次冷却均しローラ（９）内部に冷却水を通過させて冷却させ、複合スラブ（Ｃ）が二次冷却均しローラ（９）表面に接触してさらに降温され、同時に、二次冷却均しローラ（９）が微小の表面押下量を与えたことで、複合スラブ（Ｃ）表面の品質を改善させる。
【００５８】
５）圧延機ピンチローラ（１０）は複合スラブ（Ｃ）を圧延機（１１）に送り込み、圧延開始温度が１１６０℃であり、１２ｍｍ厚み（２+１０ｍｍ）の複合板（Ｄ）に圧延し、複合板（Ｄ）が片面複合パイプライン板であり、圧延終了温度が９８０℃である。圧延後の複合板（Ｄ）はオンライン冷却装置（１２）によってオンライン冷却され、冷却開始温度が７８０℃であり、冷却終了温度が５００℃であり、冷却速度２５℃／ｓである。
【００５９】
６）冷却後の複合板（Ｄ）が矯正機（１３）に入り矯正され、矯正後の複合板が冷却床に送られてラインオフする。
【００６０】
実施例４-両面複合板
１）複層材料に用いる２ｍｍ厚みの３１６Ｌは両側の母材供給設備によりそれぞれ提供され、基層金属と母材ストリップの厚み比が７であり、加熱温度が７３０℃であり、誘導加熱装置内に窒素ガスを通過させて保護を行い、加熱速度が２０℃／ｓである。
【００６１】
２）加熱後の複層３１６Ｌ鋼板（融点は１４４５℃）を１ｍ／ｍｉｎで鋳造冷却ロール（８）表面に沿って金属融液槽（Ｂ）から通り抜け、フローディストリビューター（７）中のＳＣＭ４３５溶鋼が２つの鋳造冷却ロール（８）の間の金属融液槽（Ｂ）内に注ぎ込まれ、流し込む温度が１５４０℃である。厚みが２＋２８＋２ｍｍの基層ＳＣＭ４３５と複層３１６Ｌ鋼板の複合スラブ（Ｃ）を形成する。
【００６２】
３）複合スラブ（Ｃ）が鋳造冷却ロール（８）から出た後、二次冷却均しローラ（９）又は水冷区間に入り、完全に凝固されていない複合スラブ（Ｃ）がさらに凝固された後、１２００℃で圧延機（１１）に入り、１０ｍｍ厚み（０.６２５＋８.７５＋０.６２５ｍｍ）の複合ストリップ（Ｄ）に圧延される。
【００６３】
本発明の短い工程で金属複合板を製造する生産装置及び方法によれば、単一材質の生産に用いる連続鋳造、圧延、熱処理手段と複合ストリップの連続、大規模生産とを組み合わせて、複合板の生産性を大幅に高めることができる。本発明によれば、異なる厚み規格の片面又は両面の複合板を生産可能であり、基層又は複層材料の選択可能な範囲が広く、炭素鋼、ステンレス鋼、特殊合金、チタン、銅等を含むことができる。本発明によれば、複合板の連続鋳造連続圧延を実現し、エネルギー消費を節約し、コストを低減することができる。
【符号の説明】
【００６４】
１…アンコイラ、２…ピンチローラ、３…ショットブラストマシン、４…溶接設備、５…溶接ピンチローラ、６…誘導加熱装置、７…フローディストリビューター、８…鋳造冷却ロール、９…二次冷却均しローラ、１０…圧延機ピンチローラ、１１…圧延機、１２…オンライン冷却装置、１３…矯正機、１４…定尺切断機、１５…巻き取り機、Ａ…母材ストリップ、Ｂ…金属融液槽、Ｃ…複合スラブ、Ｄ…複合ストリップ
【図１】
2021527569.tif 000003
【国際調査報告】
2021527569.tif 000004
2021527569.tif 000005
2021527569.tif 000006
2021527569.tif 000007
2021527569.tif 000008
2021527569.tif 000009